(57)【要約】      （修正有）【課題】光カチオン重合において、マイグレーションしづらく、かつ、光カチオン重合開始剤であるヨードニウム塩やスルホニウム塩を低濃度においても増感することができる光カチオン重合増感剤を提供する。【解決手段】下記反応式（１）の反応物で示される９，１０−ビス（置換カルボニルオキシ）アントラセン化合物を含有する光カチオン重合増感剤。2014148662.tif 000008（上記反応式の反応物の式において、Ｒは炭素数１〜８のアルキル基又はアリル基、ＸとＹは同一であっても異なっていてもよく、水素原子又は炭素数１〜８のアルキル基）【選択図】なし【特許請求の範囲】
【請求項１】
一般式（１）で示される９，１０−ビス（置換カルボニルオキシ）アントラセン化合物を含有する光カチオン重合増感剤。
【化１】
2014148662.tif 000006
（一般式（１）において、Ｒは炭素数１〜８のアルキル基又はアリル基を示し、Ｘ、Ｙは同一であっても異なっていてもよく、水素原子又は炭素数１〜８のアルキル基を示す。）
【請求項２】
請求項１記載の光カチオン重合増感剤、光カチオン重合開始剤及び光カチオン重合性化合物を含む光カチオン重合性組成物。
【請求項３】
光カチオン重合開始剤がアリールヨードニウム塩又はアリールスルホニウム塩である請求項２に記載の光カチオン重合性組成物。
【請求項４】
光カチオン重合増感剤の添加量が、光カチオン重合性化合物１００重量部に対して、０．２重量部以上、０．５重量部以下であることを特徴とする請求項２又は請求項３に記載の光カチオン重合性組成物。
【請求項５】
請求項２乃至請求項４のいずれか一項に記載の光カチオン重合性組成物に波長範囲３５５ｎｍから４２０ｎｍの光を含むエネルギー線を照射することを特徴とする光カチオン重合性組成物の硬化方法。
【請求項６】
波長が３５５ｎｍから４２０ｎｍの光を含むエネルギー線の照射源が、中心波長が３６５ｎｍ、３７５ｎｍ、３８５ｎｍ又は３９５ｎｍの紫外ＬＥＤであることを特徴とする請求項５に記載の硬化方法。
【請求項７】
請求項５又は６に記載の硬化方法によって硬化することにより得られる硬化物。
【請求項８】
９，１０−ジヒドロキシアントラセン化合物を炭酸エステル化することを特徴とする、一般式（１）で示される９，１０−ビス（置換カルボニルオキシ）アントラセン化合物の製造法。
【化２】
2014148662.tif 000007
（一般式（１）において、Ｒは炭素数１〜８のアルキル基又はアリル基を示し、Ｘ、Ｙは同一であっても異なっていてもよく、水素原子又は炭素数１〜８のアルキル基を示す。）
【発明の詳細な説明】
【技術分野】
【０００１】
本発明は、９，１０−ビス（置換カルボニルオキシ）アントラセン化合物を含有する光カチオン重合増感剤に関する。
【背景技術】
【０００２】
紫外線等の光線により重合する光カチオン重合性組成物が広くさまざまな用途で使用されている。この光カチオン重合性組成物としては、ラジカル重合型とカチオン重合型とがある。ラジカル重合型としては、（メタ）アクリルロイル基を有する化合物、不飽和ポリエステル系化合物等の不飽和二重結合を有する化合物が知られており、カチオン重合型としては、エポキシ基を有する化合物、ビニルエーテル基を有する化合物等が知られている。そして、これらの化合物は、適当な光重合開始剤及び必要に応じ光重合増感剤と共に使用される。一般に、ラジカル重合型は、重合速度が速く、生成する塗膜硬度が高いという特徴を持つが、基材との密着性が弱いという欠点がある。また、酸素の影響を受けやすく、特に薄膜の生成においては窒素封入などの設備が必要となる。一方、カチオン重合型は、基材との密着性が高く、可とう性に優れており、酸素による影響を受けにくいという特徴を有する。そのため、電子材料分野において光カチオン重合性組成物が用いられている。
【０００３】
この光カチオン重合には、通常光カチオン重合開始剤が使用される。当該光カチオン重合開始剤としてはオニウム塩が知られており、特にアリールヨードニウム塩やアリールスルホニウム塩が用いられている。この光カチオン重合開始剤は、紫外線等の光を吸収して励起し、その励起種が分解して、酸を発生する化合物である。
【０００４】
しかし、アリールヨードニウム塩はその吸収波長が２５０ｎｍ近辺と低く、高圧水銀ランプ等の紫外線により十分励起することができないために高圧水銀ランプ等で重合させるときは、高圧水銀ランプ等の照射波長である３６０〜４００ｎｍ近辺に吸収のある９，１０−ジアルコキシアントラセン等を光カチオン重合増感剤として添加する必要がある（特許文献１、２、３）。
【０００５】
一方、アリールスルホニウム塩は、高圧水銀ランプ等の光の波長である３６６ｎｍ付近に吸収を持つため、高圧水銀ランプ等を照射することにより酸を発生し、光カチオン重合性化合物を重合させることができる。そのため特に光カチオン重合増感剤の必要性は感じられてこなかった。
【０００６】
しかし、近年になり、３６６ｎｍよりも更に長波長の紫外ＬＥＤが開発され、このＬＥＤは発熱が少なく長寿命であることから徐々にこの紫外ＬＥＤを光源として使用する傾向にある。この場合にはヨードニウム塩及びスルホニウム塩のいずれも単独では励起できないためやはり光カチオン重合増感剤、たとえば９，１０−ジアルコキシアントラセン等を使用しなければならない。
【先行技術文献】
【特許文献】
【０００７】
【特許文献１】特開平１０−１４７６０８号公報
【特許文献２】特開２００１−３４８４９７号公報
【特許文献３】特表２０００−５１５１８２号公報
【発明の概要】
【発明が解決しようとする課題】
【０００８】
しかしながら、上記述べた９，１０−ジアルコキシアントラセンは高感度な光カチオン重合増感剤であるが、低濃度において感度が急低下するという問題がある。また、９，１０−ジアルコキシアントラセンを含有する光カチオン重合性組成物を光カチオン重合し硬化させる時、あるいはその硬化物の保存中に光カチオン重合増感剤等の添加物が表面ににじみ出し、硬化物の粉吹きや着色の問題を引き起こすことが知られている。たとえば、フィルムとフィルムを接着する光接着剤の一成分としてこれらの光カチオン重合増感剤を使用する場合、光カチオン重合増感剤が上部に被せたフィルムに移行する（マイグレーション）ことがあり、上部フィルム上に増感剤の粉吹きや着色の問題が生じることもある。
【課題を解決するための手段】
【０００９】
本発明者は、アントラセン化合物の構造と光吸収特性について鋭意検討した結果、９，１０−ビス（置換カルボニルオキシ）アントラセン化合物が低濃度においても優れた光カチオン増感性能を持つと共に当該化合物を光カチオン重合増感剤として含有する光カチオン重合性組成物の上にフィルムを被せた場合でも光カチオン重合増感剤がマイグレーションなどを起こし難くなることを見出し、本発明を完成させた。
【００１０】
即ち、本発明は、以下に記載の骨子を要旨とするものである。
【００１１】
（発明１）一般式（１）で示される９，１０−ビス（置換カルボニルオキシ）アントラセン化合物を含有する光カチオン重合増感剤を提供する。
【００１２】
【化１】
2014148662.tif 000002
【００１３】
一般式（１）において、Ｒは炭素数１〜８のアルキル基又はアリル基を示し、Ｘ及びＹは同一であっても異なっていてもよく、水素原子又は炭素数１〜８のアルキル基を示す。
【００１４】
（発明２）発明１記載の光カチオン重合増感剤、光カチオン重合開始剤及び光カチオン重合性化合物を含む光カチオン重合性組成物を提供する。
【００１５】
（発明３）光カチオン重合開始剤がアリールヨードニウム塩又はアリールスルホニウム塩である発明２に記載の光カチオン重合性組成物を提供する。
【００１６】
（発明４）光カチオン重合増感剤の添加量が、光カチオン重合性化合物１００重量部に対して、０．２重量部以上、０．５重量部以下であることを特徴とする発明２又は発明３記載の光カチオン重合性組成物。
【００１７】
（発明５）発明２乃至発明４のいずれかひとつに記載の光カチオン重合性組成物に波長範囲３５５ｎｍから４２０ｎｍの光を含むエネルギー線を照射することを特徴とする光カチオン重合性組成物の硬化方法を提供する。
【００１８】
（発明６）波長が３５５ｎｍから４２０ｎｍの光を含むエネルギー線の照射源が、中心波長が３６５ｎｍ、３７５ｎｍ、３８５ｎｍ又は３９５ｎｍの紫外ＬＥＤであることを特徴とする発明５に記載の硬化方法を提供する。
【００１９】
（発明７）発明５又は発明６に記載の硬化方法によって硬化することにより得られる硬化物を提供する。
【００２０】
（発明８）９，１０−ジヒドロキシアントラセン化合物を炭酸エステル化することを特徴とする、上記一般式（１）で示される９，１０−ビス（置換カルボニルオキシ）アントラセン化合物の製造法を提供する。
【発明の効果】
【００２１】
本発明の９，１０−ビス（置換カルボニルオキシ）アントラセン化合物は、９，１０−ジヒドロキシアントラセン化合物を炭酸エステル化することにより工業的に容易に得ることができ、低濃度においても優れた増感性能を持つとともに光カチオン重合性組成物の上にフィルムを被せた場合でも当該フィルムにマイグレーションなどを起こし難くなるなど低マイグレーション性の光カチオン重合増感剤として有用である。
【図面の簡単な説明】
【００２２】
【図１】実施例１〜１０と比較例１〜５の結果をまとめたもので、各光カチオン重合増感剤におけるその添加量（光カチオン重合性化合物１００重量部に対する添加量）と光硬化速度（タック・フリー・タイム）の関係を図示したもの。光カチオン重合開始剤としてアリールスルホニウム塩を使用。
【図２】実施例１１〜２０と比較例６〜１０の結果をまとめたもので、各光カチオン重合増感剤におけるその添加量（光カチオン重合性化合物１００重量部に対する添加量）と光硬化速度（タック・フリー・タイム）の関係を図示したもの。光カチオン重合開始剤としてアリールヨードニウム塩を使用。
【発明を実施するための形態】
【００２３】
本発明の９，１０−ビス（置換カルボニルオキシ）アントラセン化合物は、一般式（１）に記載の構造を示す化合物である。
【００２４】
【化２】
2014148662.tif 000003
【００２５】
一般式（１）において、Ｒは炭素数１〜８のアルキル基又はアリル基を示し、Ｘ及びＹは同一であっても異なっていてもよく、水素原子又は炭素数１〜８のアルキル基を示す。
【００２６】
一般式（１）中、Ｒで表される炭素数１から８のアルキル基としてはメチル基、エチル基、ｎ−プロピル基、ｉ−プロピル基、ｎ−ブチル基、ｉ−ブチル基、ｎ−アミル基、ｉ−アミル基、ｎ−ヘキシル基、ｎ−ヘプチル基、ｎ−オクチル基、２−エチルヘキシル基等が挙げられ、アリル基としては、アリル基、メタリル基等が挙げられる。
【００２７】
一般式（１）中、Ｘ及びＹで表される炭素数１から８のアルキル基としてはメチル基、エチル基，ｎ−プロピル基、ｉ−プロピル基、ｎ−ブチル基、ｉ−ブチル基、ｎ−アミル基、ｉ−アミル基、ｎ−ヘキシル基、ｎ−ヘプチル基、ｎ−オクチル基、２−エチルヘキシル基等が挙げられる。
【００２８】
一般式（１）で表される９，１０−ビス（置換カルボニルオキシ）アントラセン化合物の例としては、次の化合物が挙げられる。
【００２９】
すなわち、Ｘ及びＹがともに水素原子である場合の例としては、９，１０−ビス（メトキシカルボニルオキシ）アントラセン、９，１０−ビス（エトキシカルボニルオキシ）アントラセン、９，１０−ビス（ｎ−プロポキシカルボニルオキシ）アントラセン、９，１０−ビス（ｉ−プロポキシカルボニルオキシ）アントラセン、９，１０−ビス（ｎ−ブトキシカルボニルオキシ）アントラセン、９，１０−ビス（ｉ−ブトキシカルボニルオキシ）アントラセン、９，１０−ビス（ｎ−ペンチルオキシカルボニルオキシ）アントラセン、９，１０−ビス（ｉ−ペンチルオキシカルボニルオキシ）アントラセン、９，１０−ビス（ｎ−ヘキシルオキシカルボニルオキシ）アントラセン、９，１０−ビス（ｎ−ヘプチルオキシカルボニルオキシ）アントラセン、９，１０−ビス（ｎ−オクチルオキシカルボニルオキシ）アントラセン、９，１０−ビス（２−エチルヘキシルオキシカルボニルオキシ）アントラセン、９，１０−ビス（アリルオキシカルボニルオキシ）アントラセン等が挙げられる。
【００３０】
Ｘがアルキル基であり、Ｙが水素原子である場合の例としては、１−メチル−９，１０−ビス（メトキシカルボニルオキシ）アントラセン、１−メチル−９，１０−ビス（エトキシカルボニルオキシ）アントラセン、１−メチル−９，１０−ビス（ｎ−プロポキシカルボニルオキシ）アントラセン、１−メチル−９，１０−ビス（ｉ−プロポキシカルボニルオキシ）アントラセン、１−メチル−９，１０−ビス（ｎ−ブトキシカルボニルオキシ）アントラセン、１−メチル−９，１０−ビス（ｉ−ブトキシカルボニルオキシ）アントラセン、１−メチル−９，１０−ビス（ｎ−ペンチルオキシカルボニルオキシ）アントラセン、１−メチル−９，１０−ビス（ｉ−ペンチルオキシカルボニルオキシ）アントラセン、１−メチル−９，１０−ビス（ｎ−ヘキシルオキシカルボニルオキシ）アントラセン、１−メチル−９，１０−ビス（ｎ−ヘプチルオキシカルボニルオキシ）アントラセン、１−メチル−９，１０−ビス（ｎ−オクチルオキシカルボニルオキシ）アントラセン、１−メチル−９，１０−ビス（２−エチルヘキシルオキシカルボニルオキシ）アントラセン、１−メチル−９，１０−ビス（アリルオキシカルボニルオキシ）アントラセン、２−メチル−９，１０−ビス（メトキシカルボニルオキシ）アントラセン、２−メチル−９，１０−ビス（エトキシカルボニルオキシ）アントラセン、２−メチル−９，１０−ビス（ｎ−プロポキシカルボニルオキシ）アントラセン、２−メチル−９，１０−ビス（ｉ−プロポキシカルボニルオキシ）アントラセン、２−メチル−９，１０−ビス（ｎ−ブトキシカルボニルオキシ）アントラセン、２−メチル−９，１０−ビス（ｉ−ブトキシカルボニルオキシ）アントラセン、２−メチル−９，１０−ビス（ｎ−ペンチルオキシカルボニルオキシ）アントラセン、２−メチル−９，１０−ビス（ｉ−ペンチルオキシカルボニルオキシ）アントラセン、２−メチル−９，１０−ビス（ｎ−ヘキシルオキシカルボニルオキシ）アントラセン、２−メチル−９，１０−ビス（ｎ−ヘプチルオキシカルボニルオキシ）アントラセン、２−メチル−９，１０−ビス（ｎ−オクチルオキシカルボニルオキシ）アントラセン、２−メチル−９，１０−ビス（２−エチルヘキシルオキシカルボニルオキシ）アントラセン、２−メチル−９，１０−ビス（アリルオキシカルボニルオキシ）アントラセン、１−エチル−９，１０−ビス（メトキシカルボニルオキシ）アントラセン、１−エチル−９，１０−ビス（エトキシカルボニルオキシ）アントラセン、１−エチル−９，１０−ビス（ｎ−プロポキシカルボニルオキシ）アントラセン、１−エチル−９，１０−ビス（ｉ−プロポキシカルボニルオキシ）アントラセン、１−エチル−９，１０−ビス（ｎ−ブトキシカルボニルオキシ）アントラセン、１−エチル−９，１０−ビス（ｉ−ブトキシカルボニルオキシ）アントラセン、１−エチル−９，１０−ビス（ｎ−ペンチルオキシカルボニルオキシ）アントラセン、１−エチル−９，１０−ビス（ｉ−ペンチルオキシカルボニルオキシ）アントラセン、１−エチル−９，１０−ビス（ｎ−ヘキシルオキシカルボニルオキシ）アントラセン、１−エチル−９，１０−ビス（ｎ−ヘプチルオキシカルボニルオキシ）アントラセン、１−エチル−９，１０−ビス（ｎ−オクチルオキシカルボニルオキシ）アントラセン、１−エチル−９，１０−ビス（２−エチルヘキシルオキシカルボニルオキシ）アントラセン、１−エチル−９，１０−ビス（アリルオキシカルボニルオキシ）アントラセン、２−エチル−９，１０−ビス（メトキシカルボニルオキシ）アントラセン、２−エチル−９，１０−ビス（エトキシカルボニルオキシ）アントラセン、２−エチル−９，１０−ビス（ｎ−プロポキシカルボニルオキシ）アントラセン、２−エチル−９，１０−ビス（ｉ−プロポキシカルボニルオキシ）アントラセン、２−エチル−９，１０−ビス（ｎ−ブトキシカルボニルオキシ）アントラセン、２−エチル−９，１０−ビス（ｉ−ブトキシカルボニルオキシ）アントラセン、２−エチル−９，１０−ビス（ｎ−ペンチルオキシカルボニルオキシ）アントラセン、２−エチル−９，１０−ビス（ｉ−ペンチルオキシカルボニルオキシ）アントラセン、２−エチル−９，１０−ビス（ｎ−ヘキシルオキシカルボニルオキシ）アントラセン、２−エチル−９，１０−ビス（ｎ−ヘプチルオキシカルボニルオキシ）アントラセン、２−エチル−９，１０−ビス（ｎ−オクチルオキシカルボニルオキシ）アントラセン、２−エチル−９，１０−ビス（２−エチルヘキシルオキシカルボニルオキシ）アントラセン、２−エチル−９，１０−ビス（アリルオキシカルボニルオキシ）アントラセン等が挙げられる。
【００３１】
Ｘ及びＹがともにアルキル基である場合の例としては、２，３−ジメチル−９，１０−ビス（メトキシカルボニルオキシ）アントラセン、２，３−ジメチル−９，１０−ビス（エトキシカルボニルオキシ）アントラセン、２，３−ジメチル−９，１０−ビス（ｎ−プロポキシカルボニルオキシ）アントラセン、２，３−ジメチル−９，１０−ビス（ｉ−プロポキシカルボニルオキシ）アントラセン、２，３−ジメチル−９，１０−ビス（ｎ−ブトキシカルボニルオキシ）アントラセン、２，３−ジメチル−９，１０−ビス（ｉ−ブトキシカルボニルオキシ）アントラセン、２，３−ジメチル−９，１０−ビス（ｎ−ペンチルオキシカルボニルオキシ）アントラセン、２，３−ジメチル−９，１０−ビス（ｉ−ペンチルオキシカルボニルオキシ）アントラセン、２，３−ジメチル−９，１０−ビス（ｎ−ヘキシルオキシカルボニルオキシ）アントラセン、２，３−ジメチル−９，１０−ビス（ｎ−ヘプチルオキシカルボニルオキシ）アントラセン、２，３−ジメチル−９，１０−ビス（ｎ−オクチルオキシカルボニルオキシ）アントラセン、２，３−ジメチル−９，１０−ビス（２−エチルヘキシルオキシカルボニルオキシ）アントラセン、２，３−ジメチル−９，１０−ビス（アリルオキシカルボニルオキシ）アントラセン、２，６−ジメチル−９，１０−ビス（メトキシカルボニルオキシ）アントラセン、２，６−ジメチル−９，１０−ビス（エトキシカルボニルオキシ）アントラセン、２，６−ジメチル−９，１０−ビス（ｎ−プロポキシカルボニルオキシ）アントラセン、２，６−ジメチル−９，１０−ビス（ｉ−プロポキシカルボニルオキシ）アントラセン、２，６−ジメチル−９，１０−ビス（ｎ−ブトキシカルボニルオキシ）アントラセン、２，６−ジメチル−９，１０−ビス（ｉ−ブトキシカルボニルオキシ）アントラセン、２，６−ジメチル−９，１０−ビス（ｎ−ペンチルオキシカルボニルオキシ）アントラセン、２，６−ジメチル−９，１０−ビス（ｉ−ペンチルオキシカルボニルオキシ）アントラセン、２，６−ジメチル−９，１０−ビス（ｎ−ヘキシルオキシカルボニルオキシ）アントラセン、２，６−ジメチル−９，１０−ビス（ｎ−ヘプチルオキシカルボニルオキシ）アントラセン、２，６−ジメチル−９，１０−ビス（ｎ−オクチルオキシカルボニルオキシ）アントラセン、２，６−ジメチル−９，１０−ビス（２−エチルヘキシルオキシカルボニルオキシ）アントラセン、２，６−ジメチル−９，１０−ビス（アリルオキシカルボニルオキシ）アントラセン、２，７−ジメチル−９，１０−ビス（メトキシカルボニルオキシ）アントラセン、２，７−ジメチル−９，１０−ビス（エトキシカルボニルオキシ）アントラセン、２，７−ジメチル−９，１０−ビス（ｎ−プロポキシカルボニルオキシ）アントラセン、２，７−ジメチル−９，１０−ビス（ｉ−プロポキシカルボニルオキシ）アントラセン、２，７−ジメチル−９，１０−ビス（ｎ−ブトキシカルボニルオキシ）アントラセン、２，７−ジメチル−９，１０−ビス（ｉ−ブトキシカルボニルオキシ）アントラセン、２，７−ジメチル−９，１０−ビス（ｎ−ペンチルオキシカルボニルオキシ）アントラセン、２，７−ジメチル−９，１０−ビス（ｉ−ペンチルオキシカルボニルオキシ）アントラセン、２，７−ジメチル−９，１０−ビス（ｎ−ヘキシルオキシカルボニルオキシ）アントラセン、２，７−ジメチル−９，１０−ビス（ｎ−ヘプチルオキシカルボニルオキシ）アントラセン、２，７−ジメチル−９，１０−ビス（ｎ−オクチルオキシカルボニルオキシ）アントラセン、２，７−ジメチル−９，１０−ビス（２−エチルヘキシルオキシカルボニルオキシ）アントラセン、２，７−ジメチル−９，１０−ビス（アリルオキシカルボニルオキシ）アントラセン、１，５‐ジメチル−９，１０−ビス（メトキシカルボニルオキシ）アントラセン、１，５‐ジメチル−９，１０−ビス（エトキシカルボニルオキシ）アントラセン、１，５‐ジメチル−９，１０−ビス（ｎ−プロポキシカルボニルオキシ）アントラセン、１，５‐ジメチル−９，１０−ビス（ｉ−プロポキシカルボニルオキシ）アントラセン、１，５‐ジメチル−９，１０−ビス（ｎ−ブトキシカルボニルオキシ）アントラセン、１，５‐ジメチル−９，１０−ビス（ｉ−ブトキシカルボニルオキシ）アントラセン、１，５‐ジメチル−９，１０−ビス（ｎ−ペンチルオキシカルボニルオキシ）アントラセン、１，５‐ジメチル−９，１０−ビス（ｉ−ペンチルオキシカルボニルオキシ）アントラセン、１，５‐ジメチル−９，１０−ビス（ｎ−ヘキシルオキシカルボニルオキシ）アントラセン、１，５‐ジメチル−９，１０−ビス（ｎ−ヘプチルオキシカルボニルオキシ）アントラセン、１，５‐ジメチル−９，１０−ビス（ｎ−オクチルオキシカルボニルオキシ）アントラセン、１，５‐ジメチル−９，１０−ビス（２−エチルヘキシルオキシカルボニルオキシ）アントラセン、１，５‐ジメチル−９，１０−ビス（アリルオキシカルボニルオキシ）アントラセン等が挙げられる。
【００３２】
更には、２，３−ジエチル−９，１０−ビス（メトキシカルボニルオキシ）アントラセン、２，３−ジエチル−９，１０−ビス（エトキシカルボニルオキシ）アントラセン、２，３−ジエチル−９，１０−ビス（ｎ−プロポキシカルボニルオキシ）アントラセン、２，３−ジエチル−９，１０−ビス（ｉ−プロポキシカルボニルオキシ）アントラセン、２，３−ジエチル−９，１０−ビス（ｎ−ブトキシカルボニルオキシ）アントラセン、２，３−ジエチル−９，１０−ビス（ｉ−ブトキシカルボニルオキシ）アントラセン、２，３−ジエチル−９，１０−ビス（ｎ−ペンチルオキシカルボニルオキシ）アントラセン、２，３−ジエチル−９，１０−ビス（ｉ−ペンチルオキシカルボニルオキシ）アントラセン、２，３−ジエチル−９，１０−ビス（ｎ−ヘキシルオキシカルボニルオキシ）アントラセン、２，３−ジエチル−９，１０−ビス（ｎ−ヘプチルオキシカルボニルオキシ）アントラセン、２，３−ジエチル−９，１０−ビス（ｎ−オクチルオキシカルボニルオキシ）アントラセン、２，３−ジエチル−９，１０−ビス（２−エチルヘキシルオキシカルボニルオキシ）アントラセン、２，３−ジエチル−９，１０−ビス（アリルオキシカルボニルオキシ）アントラセン、２，６−ジエチル−９，１０−ビス（メトキシカルボニルオキシ）アントラセン、２，６−ジエチル−９，１０−ビス（エトキシカルボニルオキシ）アントラセン、２，６−ジエチル−９，１０−ビス（ｎ−プロポキシカルボニルオキシ）アントラセン、２，６−ジエチル−９，１０−ビス（ｉ−プロポキシカルボニルオキシ）アントラセン、２，６−ジエチル−９，１０−ビス（ｎ−ブトキシカルボニルオキシ）アントラセン、２，６−ジエチル−９，１０−ビス（ｉ−ブトキシカルボニルオキシ）アントラセン、２，６−ジエチル−９，１０−ビス（ｎ−ペンチルオキシカルボニルオキシ）アントラセン、２，６−ジエチル−９，１０−ビス（ｉ−ペンチルオキシカルボニルオキシ）アントラセン、２，６−ジエチル−９，１０−ビス（ｎ−ヘキシルオキシカルボニルオキシ）アントラセン、２，６−ジエチル−９，１０−ビス（ｎ−ヘプチルオキシカルボニルオキシ）アントラセン、２，６−ジエチル−９，１０−ビス（ｎ−オクチルオキシカルボニルオキシ）アントラセン、２，６−ジエチル−９，１０−ビス（２−エチルヘキシルオキシカルボニルオキシ）アントラセン、２，６−ジエチル−９，１０−ビス（アリルオキシカルボニルオキシ）アントラセン、２，７−ジエチル−９，１０−ビス（メトキシカルボニルオキシ）アントラセン、２，７−ジエチル−９，１０−ビス（エトキシカルボニルオキシ）アントラセン、２，７−ジエチル−９，１０−ビス（ｎ−プロポキシカルボニルオキシ）アントラセン、２，７−ジエチル−９，１０−ビス（ｉ−プロポキシカルボニルオキシ）アントラセン、２，７−ジエチル−９，１０−ビス（ｎ−ブトキシカルボニルオキシ）アントラセン、２，７−ジエチル−９，１０−ビス（ｉ−ブトキシカルボニルオキシ）アントラセン、２，７−ジエチル−９，１０−ビス（ｎ−ペンチルオキシカルボニルオキシ）アントラセン、２，７−ジエチル−９，１０−ビス（ｉ−ペンチルオキシカルボニルオキシ）アントラセン、２，７−ジエチル−９，１０−ビス（ｎ−ヘキシルオキシカルボニルオキシ）アントラセン、２，７−ジエチル−９，１０−ビス（ｎ−ヘプチルオキシカルボニルオキシ）アントラセン、２，７−ジエチル−９，１０−ビス（ｎ−オクチルオキシカルボニルオキシ）アントラセン、２，７−ジエチル−９，１０−ビス（２−エチルヘキシルオキシカルボニルオキシ）アントラセン、２，７−ジエチル−９，１０−ビス（アリルオキシカルボニルオキシ）アントラセン、１，５‐ジエチル−９，１０−ビス（メトキシカルボニルオキシ）アントラセン、１，５‐ジエチル−９，１０−ビス（エトキシカルボニルオキシ）アントラセン、１，５‐ジエチル−９，１０−ビス（ｎ−プロポキシカルボニルオキシ）アントラセン、１，５‐ジエチル−９，１０−ビス（ｉ−プロポキシカルボニルオキシ）アントラセン、１，５‐ジエチル−９，１０−ビス（ｎ−ブトキシカルボニルオキシ）アントラセン、１，５‐ジエチル−９，１０−ビス（ｉ−ブトキシカルボニルオキシ）アントラセン、１，５‐ジエチル−９，１０−ビス（ｎ−ペンチルオキシカルボニルオキシ）アントラセン、１，５‐ジエチル−９，１０−ビス（ｉ−ペンチルオキシカルボニルオキシ）アントラセン、１，５‐ジエチル−９，１０−ビス（ｎ−ヘキシルオキシカルボニルオキシ）アントラセン、１，５‐ジエチル−９，１０−ビス（ｎ−ヘプチルオキシカルボニルオキシ）アントラセン、１，５‐ジエチル−９，１０−ビス（ｎ−オクチルオキシカルボニルオキシ）アントラセン、１，５‐ジエチル−９，１０−ビス（２−エチルヘキシルオキシカルボニルオキシ）アントラセン、１，５‐ジエチル−９，１０−ビス（アリルオキシカルボニルオキシ）アントラセン等が挙げられる。
【００３３】
以上述べた９，１０−ビス（置換カルボニルオキシ）アントラセン化合物の中でも、特に、合成の容易さと性能の高さから、９，１０−ビス（メトキシカルボニルオキシ）アントラセン、９，１０−ビス（エトキシカルボニルオキシ）アントラセン、９，１０−ビス（ｎ−プロポキシカルボニルオキシ）アントラセン、９，１０−ビス（ｉ−プロポキシカルボニルオキシ）アントラセン、９，１０−ビス（ｎ−ブトキシカルボニルオキシ）アントラセン、９，１０−ビス（ｉ−ブトキシカルボニルオキシ）アントラセン、９，１０−ビス（２−エチルヘキシルオキシカルボニルオキシ）アントラセンが好ましい。
【００３４】
（光カチオン重合増感剤）
本発明の９，１０−ビス（置換カルボニルオキシ）アントラセン化合物はカチオン重合増感剤として有用である。本発明の９，１０−ビス（置換カルボニルオキシ）アントラセン化合物を光カチオン重合増感剤として含有することにより、光カチオン重合開始剤、光カチオン重合性化合物からなる光カチオン重合性組成物は、波長範囲３５５ｎｍから４２０ｎｍの光を含むエネルギー線を照射することにより容易に光カチオン重合させることができる。
【００３５】
（光カチオン重合開始剤）
本発明の光カチオン重合性組成物に用いる光カチオン重合開始剤としては通常スルホニウム塩またはヨードニウム塩が使用される。スルホニウム塩としては、アリールスルホニウム塩が好ましく、Ｓ，Ｓ，Ｓ’，Ｓ’−テトラフェニル−Ｓ，Ｓ’−（４、４’−チオジフェニル）ジスルホニウムビスヘキサフルオロフォスフェート、ジフェニルー４−フェニルチオフェニルスルホニウムヘキサフルオロホスフェート、トリフェニルスルホニウムヘキサフルオロホスフェートが挙げられ、例えばダウ・ケミカル製、商品名：ＵＶＩ６９９２、サンアプロ社製、商品名：ＣＰＩ−１００Ｐ、ビー・エー・エス・エフ社製、商品名：イルガキュア２７０を用いることが出来る（イルガキュアは、ビー・エー・エス・エフ社の登録商標）。一方、ヨードニウム塩としては、アリールヨードニウム塩が好ましく、４−イソブチルフェニル−４’−メチルフェニルヨードニウムヘキサフルオロホスフェート、ビス（ドデシルフェニル）ヨードニウムヘキサフルオロアンチモネート、４−イソプロピルフェニルー４’−メチルフェニルヨードニウムテトラキスペンタフルオロフェニルボレートが挙げられ、例えばビー・エー・エス・エフ社製、商品名：イルガキュア２５０、ローディア社製、商品名：ロードシル２０７４（ロードシルは、ローディア社の登録商標）を用いることが出来る。
【００３６】
（光カチオン重合性化合物）
本発明に使用することができる光カチオン重合性化合物としてはエポキシ化合物、ビニルエーテル化合物が挙げられる。エポキシ化合物として一般的なものは脂環式エポキシ化合物、エポキシ変性シリコーン、芳香族グリシジル化合物である。脂環式エポキシ化合物としては３’，４’−エポキシシクロヘキシルメチル−３，４−エポキシシクロヘキサンカルボキシレート（ダウ・ケミカル社製、ＵＶＲ６１０５、ＵＶＲ６１１０、ダイセル社製、セロキサイド２０２１Ｐ、セロキサイドは株式会社ダイセルの登録商標）、１，２−エポキ−４−ビニルシクロヘキサン（ダイセル社製、セロキサイド２０００）、ビス（３，４−エポキシシクロヘキシル）アジペート等が挙げられ、この中でも、特に３’，４’−エポキシシクロヘキシルメチル−３，４−エポキシシクロヘキサンカルボキシレートを用いることが好ましい。芳香族グリシジル化合物としては２，２’−ビス（４−グリシジルオキシフェニル）プロパン等が挙げられる。ビニルエーテル化合物としてはメチルビニルエーテル、エチルビニルエーテル、イソブチルビニルエーテル、２−エチルヘキシルビニルエーテル等が挙げられる。
【００３７】
（光カチオン重合性組成物）
光カチオン重合性組成物の組成としては、光カチオン重合性化合物の１００重量部に対し、光カチオン重合開始剤を０．１重量部以上、１０．０重量部以下、好ましくは１．０重量部以上、５．０重量部以下の範囲で使用する。光カチオン重合性化合物に対する光カチオン重合開始剤の使用量が０．１重量部未満だと、光カチオン重合性組成物を光カチオン重合させたとき、重合速度が遅くなり、一方、光カチオン重合開始剤の使用量が１０．０重量部を超えると光カチオン重合性組成物を光カチオン重合させたときに得られる光カチオン重合物の物性が低下するおそれがあるため好ましくない。
【００３８】
本発明の光カチオン重合増感剤である９，１０−ビス（置換カルボニルオキシ）アントラセン化合物は、光カチオン重合性化合物１００重量部に対し、０．１重量部以上、５．０重量部以下、好ましくは０．２重量部以上、１．０重量部以下、更に好ましくは、０．２重量部以上、０．５重量部以下の範囲で使用する。光カチオン重合増感剤が０．１重量部未満だと、増感効果が発現し難くなる場合があり、一方、５．０重量部を超えて添加すると光カチオン重合性組成物を光カチオン重合させたとき、重合物の物性が低下するおそれがあるため好ましくない。
【００３９】
本発明の光カチオン重合増感剤である９，１０−ビス（置換カルボニルオキシ）アントラセン化合物は、アントラセン系の光カチオン重合増感剤として公知の９，１０−ジブトキシアントラセンの増感効果が著しく低下する０．５重量部以下の使用量でも実用的な増感効果を示すことが特徴である。
【００４０】
（添加剤）
本発明の光カチオン重合性組成物には、必要に応じてエポキシ系希釈剤、オキセタン系希釈剤、ビニルエーテル系希釈剤を含有しても良い。
【００４１】
本発明で用いられるエポキシ系希釈剤の例としては、例えば、フェニルグリシジルエーテル、ｐ−ｔｅｒｔ−ブチルフェニルグリシジルエーテル、ブチルグリシジルエーテル、２−エチルヘキシルグリシジルエーテル、アリルグリシジルエーテル、１，２−ブチレンオキサイド、１，３−ブタジエンモノオキサイド、１，２−エポキシドデカン、エピクロロヒドリン、１，２−エポキシデカン、スチレンオキサイド、シクロヘキセンオキサイド、３−メタクリロイルオキシメチルシクロヘキセンオキサイド、３−アクリロイルオキシメチルシクロヘキセンオキサイド、３−ビニルシクロヘキセンオキサイド等が挙げられる。オキセタン系希釈剤の例としては、例えば、３−エチル−３−ヒドロキシメチルオキセタン、３−（メタ）アリルオキシメチル−３−エチルオキセタン、（３−エチル−３−オキセタニルメトキシ）メチルベンゼン等が挙げられる。ビニルエーテル系希釈剤の例としては、例えば、メチルビニルエーテル、エチルビニルエーテル、プロピルビニルエーテル、ｎ−ブチルビニルエーテル、ｔ−ブチルビニルエーテル、２−エチルヘキシルビニルエーテル等が挙げられる。
【００４２】
本発明に係る光カチオン重合性組成物には、さらに、本発明の効果を損なわない範囲で、着色剤、有機または無機の充填剤、レベリング剤、界面活性剤、消泡剤、増粘剤、難燃剤、酸化防止剤、安定剤、滑剤、可塑剤などの各種樹脂添加剤を、通常の使用範囲で配合することができる。
【００４３】
着色剤としては、黒色顔料、黄色顔料、赤色顔料、青色顔料、白色顔料などが挙げられる。黒色顔料としては、例えば、カーボンブラック、アセチレンブラック、ランプブラック、アニリンブラックなどが挙げられる。黄色顔料としては、例えば、黄鉛、亜鉛黄、カドミウムイエロー、黄色酸化鉄、ミネラルファストイエロー、ニッケルチタンイエロー、ネーブルスイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキなどが挙げられる。赤色顔料としては、例えば、ベンガラ、カドミウムレッド、鉛丹、硫化水銀カドミウム、パーマネントレッド４Ｒ，リソールレッド、レーキレッドＤブリリアントカーミン６Ｂ、エオシンレーキ、ローダミンレーキＢ、アリザリンレーキ、ブリリアントカーミン３Ｂなどが挙げられる。青色顔料としては、例えば、紺青、コバルトブルー、アルカリブルーレーキ、ビクトリアブルーレーキ、フタロシアニンブルー、無金属フタロシアニンブルー、フタロシアニンブルー部分塩化物、ファーストスカイブルー、インダスレンブルーＢＣなどが挙げられる。白色顔料としては、例えば、亜鉛華、酸化チタン、アンチモン白、硫化亜鉛などが挙げられる。その他の顔料としては、例えば、バライト粉、炭酸バリウム、クレー、シリカ、ホワイトカーボン、タルク、アルミナホワイトなどが挙げられる。
【００４４】
（重合方法）
当該光カチオン重合性組成物の重合はフィルム状で行うことも出来るし、塊状に硬化させることも可能である。フィルム状に重合させる場合は、当該光カチオン重合性組成物を液状にし、たとえばポリエステルフィルムなどの基材上に、たとえばバーコーターなどを用いて光カチオン重合性組成物を塗布したのちに、紫外線などの光線を照射して重合させる。
【００４５】
（基材）
フィルム状に重合させる場合に用いられる基材としてはフィルム、紙、アルミ箔、金属等が主に用いられるが特に限定されない。基材としてのフィルムに用いられる素材としてはポリエステル、トリアセチルセルロース（ＴＡＣ）、ポリビニルアルコール（ＰＶＡ）等が用いられる。具体的には例えばポリエステルフィルム（東レ株式会社製ルミラー、ルミラーは東レ株式会社の登録商標）を用いることが出来る。当該ポリエステルフィルムの膜厚は通常１００μｍ未満の膜厚のものを使用する。ポリエステルフィルムの膜厚を調整するために使用するバーコーターは特に指定しないが、膜厚が１μｍ以上１００μｍ未満に調整できるバーコーターを使用する。
【００４６】
（光源）
このようにして調製した塗布膜に紫外線などの光線を照射することにより重合させることができる。用いられる光源としては、波長が３５０〜４２０ｎｍの紫外線を含む光源を使用することが好ましい。具体的には高圧水銀ランプ、超高圧水銀メタルハライドランプ、ガリウムドープドランプ、マイクロ波励起方式ＵＶランプ（例えばフュージョン（株）製のＨバルブ、Ｄバルブ、Ｖバルブ）、３９５ｎｍ紫外ＬＥＤランプ、３８５ｎｍ紫外ＬＥＤランプ、３７５ｎｍ紫外ＬＥＤランプ、３６５ｎｍ紫外ＬＥＤランプ等が挙げられる。太陽光等の使用も可能である。特に、３９５ｎｍ紫外ＬＥＤが好ましい。３９５ｎｍ紫外ＬＥＤとしては、たとえば、Ｐｈｏｓｅｏｎｎ社製３９５紫外ＬＥＤが挙げられる。
【００４７】
（雰囲気）
本発明の光カチオン重合性組成物は、当該光カチオン重合性組成物の表面を開放した系でも表面を空気と遮断した系でも重合させることができる。例えば、フィルム状で重合させるときに、本発明の光カチオン重合性組成物を基材に塗布し、塗布面を開放したまま、紫外線などの光線を照射して重合させることもできれば、本発明の光カチオン重合性組成物を酸素不透過性基材に塗布し、その表面に酸素不透過性基材貼合した状態で紫外線などの光線を照射して重合させることもできる。
【００４８】
光カチオン重合性組成物表面開放系の例としては、塗膜として使用に供する用途、すなわち塗料、コーティング、インキ等を挙げることができる。具体的には自動車用塗料、木工コーティング、ＰＶＣ床コーティング、窯業壁コーティング、建材用コーティング、樹脂ハードコート、メタライズベースコート、フィルムコーティング、液晶ディスプレイ（ＬＣＤ）用コーティング、プラズマディスプレイ（ＰＤＰ）用コーティング、光ディスク用コーティング、金属コーティング、光ファィバーコーティング、印刷インキ、平版インキ、金属缶インキ、スクリーン印刷インキ、インクジェットインキ、グラビアニス等が挙げられる。また、レジスト、ディスプレイ、封止剤、歯科材料、光造型材料等の分野でもこのような使用態様が用いられる。
【００４９】
光カチオン重合性組成物表面遮断系の例としては、接着剤、粘着剤、粘接着剤、シーリング剤等を挙げることができる。さらに、「電子部品用感光性材料の最新動向ＩＩＩ−半導体・電子基板・ディスプレー分野の開発状況―」（住ベリサーチ社、２００６年７月）、「ＵＶ・ＥＢ硬化技術の最新動向」（ラドテック研究所、２００６年３月）、「光応用技術・材料事典」（山岡亜夫編、２００６年４月）、「光硬化技術」（技術情報協会、２０００年３月）、「光硬化性材料−製造技術と応用展開−」（東レリサーチセンター、２００７年９月）等に例示されている用途に適宜用いることができる。
【００５０】
（製造法）
本発明の９，１０−ビス（置換カルボニルオキシ）アントラセン化合物の合成は、次のようにして行われる。すなわち、対応する９，１０−ジヒドロキシアントラセン化合物を塩基化合物の存在下もしくは非存在下、炭酸エステル化剤と反応式１に従って反応させることによって合成できる。
【００５１】
【化３】
2014148662.tif 000004
【００５２】
反応式１において、Ｒは炭素数１〜８のアルキル基又はアリル基を示し、Ｘ、Ｙは同一であっても異なっていてもよく、水素原子又は炭素数１〜８のアルキル基を示す。
【００５３】
使用される９，１０−ジヒドロキシアントラセン化合物としては、９，１０−ジヒドロキシアントラセン、１−メチル−９，１０−ジヒドロキシアントラセン、２−メチル−９，１０−ジヒドロキシアントラセン、２，３−ジメチル−９，１０−ジヒドロキシアントラセン、２，７−ジメチル−９，１０−ジヒドロキシアントラセン、２，６−ジメチル−９，１０−ジヒドロキシアントラセン、１，５−ジメチル−９，１０−ジヒドロキシアントラセン、１−エチル−９，１０−ジヒドロキシアントラセン、２−エチル−９，１０−ジヒドロキシアントラセン、２，６−ジエチル−９，１０−ジヒドロキシアントラセン、２，７−ジエチル−９，１０−ジヒドロキシアントラセン、１，５−ジエチル−９，１０−ジヒドロキシアントラセン等が挙げられる。
【００５４】
次に、使用される炭酸エステル化剤としては、ハロゲン化炭酸アルキル化合物が用いられる。ハロゲン化炭酸アルキル化合物としては、クロロ炭酸メチル、クロロ炭酸エチル、クロロ炭酸ｎ−プロピル、クロロ炭酸ｉ−プロピル、クロロ炭酸ｎ−ブチル、クロロ炭酸ｉ−ブチル、クロロ炭酸ｎ−ペンチル、クロロ炭酸ｎ−ヘキシル、クロロ炭酸ｎ−ヘプチル、クロロ炭酸ｎ−オクチル、クロロ炭酸２−エチルヘキシル、クロロ炭酸アリル、クロロ炭酸メタリル、ブロモ炭酸メチル、ブロモ炭酸エチル、ブロモ炭酸ｎ−プロピル、ブロモ炭酸ｉ−プロピル、ブロモ炭酸ｎ−ブチル、ブロモ炭酸ｉ−ブチル、ブロモ炭酸ｎ−ペンチル、ブロモ炭酸ｎ−ヘキシル、ブロモ炭酸ｎ−ヘプチル、ブロモ炭酸ｎ−オクチル、ブロモ炭酸２−エチルヘキシル、ブロモ炭酸アリル、ブロモ炭酸メタリル等が挙げられる。
【００５５】
９，１０−ジヒドロキシアントラセン化合物に対するハロゲン化炭酸アルキル化合物の添加比率は２．０モル倍以上、５．０モル倍未満、好ましくは２．２モル倍以上３．０モル倍未満が好ましい。２．０未満では９，１０−ジヒドロキシアントラセン化合物が未反応のままで残り、５．０モル倍以上では生成した９，１０−ビス（置換カルボニルオキシ）アントラセン化合物の反応液に対する溶解度が高くなり、反応生成物から結晶化しがたくなり収率が低下し、ともに好ましくない。
【００５６】
塩基化合物の存在下に反応を実施する場合に用いられる塩基化合物は、通常無機のアルカリ塩が用いられる。無機のアルカリ塩としては、たとえば、水酸化ナトリウム、水酸化カリウム、水酸化リチウムが用いられる。有機塩基の使用も可能である。有機塩基としてはピリジン、ピペリジン、トリエチルアミン、トリメチルアミン、トリブチルアミン、ジメチルアミン、ジエチルアミン、ジブチルアミン等の使用も可能である。
【００５７】
９，１０−ジヒドロキシアントラセン化合物とハロゲン化炭酸アルキル化合物との反応においては、通常、溶媒を使用する。溶媒としては、ハロゲン化炭酸アルキル化合物と反応しなければ特に種類を選ばない。例えば、ベンゼン、トルエン、キシレン、クロロベンゼン等の芳香族系溶媒又は塩化メチレン、ジクロロエタン、ジクロロエチレン等のハロゲン系溶媒のような水非混和性溶媒、さらには、アセトン、メチルエチルケトン、メチルイソブチルケトン等のケトン系溶媒、Ｎ−メチルピロリドン、ジメチルホルムアミド等のアミド系溶媒又はテトラヒドロフラン、１，４−ジオキサン等のエーテル系溶媒のような水混和性溶媒を用いることが出来る。
【００５８】
一方、塩基化合物が無機のアルカリ塩である場合は、無機のアルカリ塩を水溶液として使用するため、ハロゲン化炭酸アルキル化合物を溶解させる溶媒としては水非混和性の溶媒が好ましい。水非混和性の溶媒としては、例えば、ベンゼン、トルエン、ｏ−キシレン、ｐ−キシレン、クロロベンゼン、メチルナフタレン、テトラリン等の芳香族系溶媒、塩化メチレン、ジクロロエタン、ジクロロエチレン等のハロゲン系溶媒を使用することが出来る。一方、水混和性の溶媒を使用する場合は、ハロゲン化炭酸アルキル化合物が加水分解されるため、好ましくない。
【００５９】
塩基化合物が無機のアルカリ塩であり、溶媒として水非混和性を使用する場合は、相間移動触媒の使用が有効である。相間移動触媒としては、例えば、テトラメチルアンモニウムブロマイド、テトラエチルアンモニウムブロマイド、テトラプロピルアンモニウムブロマイド、テトラブチルアンモニウムブロマイド、トリオクチルメチルアンモニウムブロマイド、トリオクチルエチルアンモニウムブロマイド、トリオクチルプロピルアンモニウムブロマイド、トリオクチルブチルアンモニウムブロマイド、ベンジルジメチルオクタデシルアンモニウムブロマイド、テトラメチルアンモニウムクロライド、テトラエチルアンモニウムクロライド、テトラプロピルアンモニウムクロライド、テトラブチルアンモニウムクロライド、トリオクチルメチルアンモニウムクロライド、トリオクチルエチルアンモニウムクロライド、トリオクチルプロピルアンモニウムクロライド、トリオクチルブチルアンモニウムクロライド、ベンジルジメチルオクタデシルアンモニウムクロライド等が挙げられる。
【００６０】
相間移動触媒の添加量としては、９，１０−ジヒドロキシアントラセン化合物に対して、好ましくは０．０１重量％以上、１０重量％未満、より好ましくは、０．１重量％以上、１．０重量％未満である。０．０１重量％未満であると、反応速度が遅く、また、１０重量％以上だと生成物の純度が低下するので好ましくない。
【００６１】
反応温度は、好ましくは０℃以上８０℃未満、より好ましくは０℃以上２０℃未満である。本反応は発熱反応であり、冷却が必要である。０℃未満では、溶媒の使用量にもよるが、９，１０−ジヒドロキシアントラセン化合物の溶媒に対する溶解度が低くなるため、９，１０−ジヒドロキシアントラセン化合物がスラリー状態となり、反応速度が低下する。一方、８０℃以上だと、副反応が進行し、目的物の純度が低下し、好ましくない。
【００６２】
反応時間は、反応温度にもよるが、通常、１５分以上３時間未満である。
【００６３】
反応終了後、溶媒が水混和性の場合はメタノール等のアルコール系溶媒を加えて未反応の炭酸エステル化剤を中和した後、水を加えて生成物を結晶化させる。また、溶媒が水非混和性の場合は、沈殿した塩基の塩酸塩を水を加えて溶解して二層とし、次いで分液した水非混和溶媒にメタノールを加えた後濃縮し、生成物を結晶化させる。析出した結晶を濾別・洗浄することにより、目的物を得ることができる。また、必要に応じて再結晶等により精製してもよい。
【００６４】
得られた化合物の同定は、１Ｈ−ＮＭＲスペクトル、ＩＲスペクトルを用いて行い、９，１０−ビス（置換カルボニルオキシ）アントラセン化合物であることを確認した。
【００６５】
本発明により得られた化合物の構造確認は、下記の機器による測定によって行った。
（１）融点：ゲレンキャンプ社製の融点測定装置、型式ＭＦＢ−５９５（ＪＩＳ  Ｋ００６４に準拠）
（２）赤外線（ＩＲ）分光光度計：日本分光社製、型式ＩＲ−８１０
（３）核磁気共鳴装置（ＮＭＲ）：日本電子社製、型式ＧＳＸ  ＦＴ−ＮＭＲＳｐｅｃｔｏｒｏｍｅｔｅｒ
【００６６】
（合成例１）９，１０−ビス（メトキシカルボニルオキシ）アントラセンの合成   
温度計、攪拌機付きの２００ｍｌ三口フラスコ中、窒素雰囲気下、９，１０−ジヒドロキシアントラセン４．２０ｇ（２０．０ミリモル）、クロロ炭酸メチル４．３５ｇ（４６．０ミリモル）を脱気トルエン６５ｍｌに加え、氷水で冷やした。次いで、得られたスラリーに、トリエチルアミン４．６５ｇ（４６．０ミリモル）を脱気トルエン１５ｍｌに溶解した溶液を加えた。析出した塩基の塩酸塩をそのまま０℃で１０時間ゆっくり攪拌した。その後、水４０ｍｌを加え、良く攪拌して析出物を溶解させ、トルエン、水の二層とした。ついで、トルエン層を抽出して、当該トルエン層を抽出して、当該トルエン層にメタノール５０ｍｌ加え、減圧濃縮した。析出した結晶を吸引ろ過・乾燥し、９，１０−ビス（メトキシカルボニルオキシ）アントラセンの白色の微結晶３．７０ｇ（１１．３ミリモル）を得た。９，１０−ジヒドロキシアントラセンに対する収率は５６．８モル％であった。
【００６７】
（１）融点：１６７−１６９℃
（２）ＩＲ（ＫＢｒ、ｃｍ−１）：１７６０，１４４０，１２４６，１１７２，１００３，９３６，  ７７２．
（３）１Ｈ−ＮＭＲ（ＣＤＣｌ３，２７０ＭＨｚ）：δ＝４．００（ｓ，６Ｈ），７．５１−７．６０（ｍ，４Ｈ），８．０３−８．１３（ｍ，４Ｈ）．
【００６８】
（合成例２）９，１０−ビス（エトキシカルボニルオキシ）アントラセンの合成
温度計、攪拌機付きの２００ｍｌ三口フラスコ中、窒素雰囲気下、９，１０−ジヒドロキシアントラセン４．２０ｇ（２０．０ミリモル）、クロロ炭酸エチル４．９９ｇ（４６．０ミリモル）を脱気トルエン７０ｍｌに加え、氷水で冷やした。次いで、得られたスラリーにトリエチルアミン４．６５ｇ（４６．０ミリモル）を脱気トルエン１５ｍｌに溶解した溶液を加えた。析出した塩基の塩酸塩をそのまま０℃で８時間ゆっくり攪拌した。その後、水４０ｍｌを加え、良く攪拌して析出物を溶解させ、トルエン、水の二層とした。ついで、トルエン層を抽出して、当該トルエン層にメタノール５０ｍｌ加え、減圧濃縮した。析出した結晶を吸引ろ過・乾燥し、９，１０−ビス（エトキシカルボニルオキシ）アントラセンの白色微結晶４．２０ｇ（１１．９ミリモル）を得た。９，１０−ジヒドロキシアントラセンに対する収率は５９．３モル％であった。
【００６９】
（１）融点：１７８−１７９℃
（２）ＩＲ（ＫＢｒ、ｃｍ−１）：２９９２，２９４０，１７６２，１６３０，１４７２，１４４６，１３６６，１２４０，１１７２，１０９２，１０１６，８９５，７６６．
（３）１Ｈ−ＮＭＲ（ＣＤＣｌ３，２７０ＭＨｚ）：δ＝１．４６（ｔ，Ｊ＝８Ｈｚ，６Ｈ），４．４２（ｑ，Ｊ＝８Ｈｚ，４Ｈ），７．５０−７．６０（ｍ，４Ｈ），８．０２−８．１２（ｍ、４Ｈ）．
【００７０】
（合成例３）９，１０−ビス（アリルオキシカルボニルオキシ）アントラセンの合成
温度計、攪拌機付きの２００ｍｌ三口フラスコ中、窒素雰囲気下、９，１０−ジヒドロキシアントラセン４．２０ｇ（２０．０ミリモル）、クロロ炭酸アリル５．５４ｇ（４６．０ミリモル）を脱気トルエン６０ｍｌに加え、氷水で冷やした。次いで、トリエチルアミン４．６５ｇ（４６．０ミリモル）を脱気トルエン１０ｍｌに溶解した溶液を加えた。析出した塩基の塩酸塩をそのまま０℃で１０時間ゆっくり攪拌した。その後、水４０ｍｌを加え、良く攪拌して析出物を溶解させ、トルエン、水の二層とした。ついで、トルエン層を抽出して、当該トルエン層にメタノール５０ｍｌ加え、減圧濃縮した。析出した結晶を吸引ろ過・乾燥し、９，１０−ビス（アリルオキシカルボニルオキシ）アントラセンの白色の微結晶２．４０ｇ（６．３ミリモル）を得た。９，１０−ジヒドロキシアントラセンに対する収率は３１．５モル％であった。
【００７１】
（１）融点：１２５−１２６℃
（２）ＩＲ（ＫＢｒ、ｃｍ−１）：３０６０，２９６０，１７５６，１６２５，１４４０，１３６２，１２３０，１１６４，１０１０，９９４，９４８，７７２，７２５，６１０．
（３）１Ｈ−ＮＭＲ（ＣＤＣｌ３，２７０ＭＨｚ）：δ＝４．８４（ｄ，Ｊ＝７Ｈｚ，４Ｈ），５．３８(ｄｄ、Ｊ１＝９Ｈｚ，Ｊ２＝２Ｈｚ，２Ｈ)，５．４９(ｄｄ、Ｊ１＝１７Ｈｚ，Ｊ２＝２Ｈｚ，２Ｈ)，６．０−６．１４（ｍ，２Ｈ），７．５１−７．６１（ｍ，４Ｈ），８．０−８．１１（ｍ，４Ｈ）．
【００７２】
（合成例４）９，１０−ビス（ｎ−プロポキシカルボニルオキシ）アントラセンの合成
温度計、攪拌機付きの２００ｍｌ三口フラスコ中、窒素雰囲気下、９，１０−ジヒドロキシアントラセン２．１ｇ（１０．０ミリモル）を脱気水１５ｇ中リスラリーし、水酸化ナトリウム０．８８ｇ（２２．０ミリモル）を水３ｇに溶解した溶液を加えた。しばらくして９，１０−ジヒドロキシアントラセンが溶解し、９，１０−ジヒドロキシアントラセンのジナトリウムのエンジ色の水溶液となった。ついで、氷水で冷やしつつ、得られた９，１０−ジヒドロキシアントラセンのジナトリウム水溶液に、クロロ炭酸ｎ−プロピル２．６８g（２２．０ミリモル）をトルエン２０ｇに溶解した溶液を添加した。添加後５時間撹拌し、液の色は消えて無色の二層となった。水層をすて、トルエン層を水１０ｍｌで２回洗浄した後、メタノール４０ｍｌ加え、濃縮した。析出した結晶を吸引濾過・乾燥し、９，１０−ビス（ｎ−プロポキシカルボニルオキシ）アントラセンの薄黄色の結晶２．４８ｇ（６．４９ミリモル）を得た。原料９，１０−ジヒドロキシアントラセンに対する収率は６４．９モル％であった。
【００７３】
（１）融点：１２０−１２１℃
（２）ＩＲ（ＫＢｒ、ｃｍ−１）：３０７０，２９８０，２９５０，１７６４，１６２６，１４６０，１４４４，１３９６，１２５８，１２３０，１１６８，１０５４，９９６，９４０，７６８，７３０，６０８．
（３）１Ｈ−ＮＭＲ（ＣＤＣｌ３，４００ＭＨｚ）：δ＝１．０３（ｄ，Ｊ＝８Ｈｚ，６Ｈ），１．７７−１．８９（ｍ，４Ｈ），４．３２（ｔ，Ｊ＝８Ｈｚ，４Ｈ），７．５１−７．６１（ｍ，４Ｈ），８．０３−８．１０（ｍ，４Ｈ）．
【００７４】
（合成例５）９，１０−ビス（ｉ−プロポキシカルボニルオキシ）アントラセンの合成
温度計、攪拌機付きの２００ｍｌ三口フラスコ中、窒素雰囲気下、９，１０−ジヒドロキシアントラセン２．１ｇ（１０．０ミリモル）を脱気水１５ｇ中リスラリーし、水酸化ナトリウム０．８８g（２２．０ミリモル）を水３ｇに溶解した溶液を加えた。しばらくして９，１０−ジヒドロキシアントラセンが溶解し、９，１０−ジヒドロキシアントラセンのジナトリウムのエンジ色の水溶液となった。ついで、氷水で冷やしつつ、得られた９，１０−ジヒドロキシアントラセンのジナトリウム水溶液に、クロロ炭酸ｉ−プロピル２．６８ｇ（２２．０ミリモル）のトルエン２０ｇ溶液を添加した。添加後５時間撹拌し、液の色は消えて無色の二層となった。水層をすて、トルエン層を水１０ｍｌで２回洗浄した後、メタノール４０ｍｌ加え、濃縮した。析出した結晶を吸引濾過・乾燥し、９，１０−ビス（ｉ−プロポキシカルボニルオキシ）アントラセンの薄黄色の結晶２．８７ｇ（７．５１ミリモル）を得た。原料９，１０−ジヒドロキシアントラセンに対する収率は７５．１モル％であった。
【００７５】
（１）融点：２００−２０２℃
（２）ＩＲ（ＫＢｒ、ｃｍ−１）：３１００，３０７５，３０００，１７７０，１６２８，１４７２，１４４３，１３８２，１２５０，１２３０，１１６２，１１０８，１０８０，９９０，９１６，７９０，７８０，７７０，７１６，６０８．
（３）１Ｈ−ＮＭＲ（ＣＤＣｌ３，４００ＭＨｚ）：δ＝１．４５（ｄ，Ｊ＝８Ｈｚ，１２Ｈ），５．０７（ｑ，Ｊ＝８Ｈｚ，２Ｈ），７．４９−７．５９（ｍ，４Ｈ），８．００−８．１０（ｍ，４Ｈ）．
【００７６】
（合成例６）９，１０−ビス（ｉ−ブトキシカルボニルオキシ）アントラセンの合成
温度計、攪拌機付きの２００ｍｌ三口フラスコ中、窒素雰囲気下、９，１０−ジヒドロキシアントラセン２．１ｇ（１０．０ミリモル）を脱気水１５ｇ中リスラリーし、水酸化ナトリウム０．８８ｇ（２２．０ミリモル）を水３ｇに溶解した溶液を加えた。しばらくして９，１０−ジヒドロキシアントラセンが溶解し、９，１０−ジヒドロキシアントラセンのジナトリウムのエンジ色の水溶液となった。ついで、氷水で冷やしつつ、得られた９，１０−ジヒドロキシアントラセンのジナトリウム水溶液に、クロロ炭酸ｉ−ブチル３．００g（２２．０ミリモル）をトルエン２０ｇに溶解した溶液を添加した。添加後５時間撹拌し、液の色は消えて無色の二層となった。水層をすて、トルエン層を水１０ｍｌで２回洗浄した後、メタノール４０ｍｌ加え、濃縮した。析出した結晶を吸引濾過・乾燥し、９，１０−ビス（ｉ−ブトキシカルボニルオキシ）アントラセンの薄黄色の結晶２．６０ｇ（６．３５ミリモル）を得た。原料９，１０−ジヒドロキシアントラセンに対する収率は６３．５モル％であった。
【００７７】
（１）融点：１０１〜１０２℃
（２）ＩＲ（ＫＢｒ，ｃｍ−１）：２９８０、１７６０、１６４０、１４７０、１２３０、１１７０、１０５０、９６０、７７０、６００
（３）１Ｈ−ＮＭＲ（ＣＤＣｌ３，４００ＭＨｚ）：δ＝１．０１（ｄ、Ｊ＝７Ｈｚ、１２Ｈ）、２．１（ｔｑｑ、Ｊ＝７Ｈｚ、２Ｈ）、４．１４（ｄ、Ｊ＝７Ｈｚ、４Ｈ）、７．５２−７．５７（ｍ、４Ｈ）、８．０５−８．０９（ｍ、４Ｈ）
（４）ＭＳ−スペクトル：Ｍ＋＝４１０
【００７８】
（合成例７）９，１０−ビス（２−エチルヘキシルオキシカルボニルオキシ）アントラセンの合成
温度計、攪拌機付きの２００ｍｌ三口フラスコ中、窒素雰囲気下、９，１０−ジヒドロキシアントラセン２．１ｇ（１０．０ミリモル）を脱気水１５ｇ中リスラリーし、水酸化ナトリウム０．８８ｇ（２２．０ミリモル）を水３ｇに溶解した溶液を加えた。しばらくして９，１０−ジヒドロキシアントラセンが溶解し、９，１０−ジヒドロキシアントラセンのジナトリウムのエンジ色の水溶液となった。ついで、氷水で冷やしつつ、得られた９，１０−ジヒドロキシアントラセンのジナトリウム水溶液に、クロロ炭酸２−エチルヘキシル３４．２３g（２２．０ミリモル）をトルエン２０ｇに溶解した溶液を添加した。添加後５時間撹拌し、液の色は消えて無色の二層となった。水層をすて、トルエン層を水１０ｍｌで２回洗浄した後、メタノール４０ｍｌ加え、濃縮した。析出した結晶を吸引濾過・乾燥し、９，１０−ビス（２−エチルヘキシルオキシカルボニルオキシ）アントラセンの白色の結晶３．１６ｇ（６．０５ミリモル）を得た。原料９，１０−ジヒドロキシアントラセンに対する収率は６０．５モル％であった。
【００７９】
（１）融点：５３〜５７℃
（２）ＩＲ（ＫＢｒ，ｃｍ−１）：２９７０、２９４０、２８７０、１７７０、１２３０、１１７
０．
（３）１Ｈ−ＮＭＲ（ＣＤＣｌ３，４００ＭＨｚ）：δ＝０．８９−０．９５（ｍ、１２Ｈ）、１．２９−１．４７（ｍ、１６Ｈ）、１．７２（ｄｄｄ、Ｊ＝６Ｈｚ、２Ｈ）、４．２７（ｄ、Ｊ＝６Ｈｚ、４Ｈ）、７．５４−７．５６（ｍ、４Ｈ）、８．０５−８．０８（ｍ、４Ｈ）
（４）ＭＳ−スペクトル：Ｍ＋＝５２２
【００８０】
「実施例１」
光カチオン重合性化合物として脂環式エポキシ（ダウ・ケミカル社製、商品名：ＵＶＲ６１０５）１００重量部に対し、アリールスルホニウム塩系光カチオン重合開始剤であるＵＶＩ６９９２を４重量部、光カチオン重合増感剤として、合成例４と同様にして得られた９，１０−ビス（ｎ−プロポキシカルボニルオキシ）アントラセン０．８重量部を混合し、光カチオン重合性組成物を調製した。該組成物をポリエステルフィルム（東レ製、商品名：ルミラー）の上にバーコーターを用いて膜厚が３０ミクロンになるように塗布した。ついで、表面からＰｈｏｓｅｏｎｎ社製３９５紫外ＬＥＤを用いて光照射した。べたつき（タック）がなくなるまでの光照射時間「タック・フリー・タイム」は１．０秒であった。
【００８１】
「実施例２」
９，１０−ビス（ｎ−プロポキシカルボニルオキシ）アントラセンの添加量を０．５重量部とした以外は実施例１と全く同様にして、光カチオン重合性組成物を調製した。該組成物をポリエステルフィルム（東レ製、商品名：ルミラー）の上にバーコーターを用いて膜厚が３０ミクロンになるように塗布した。ついで、表面からＰｈｏｓｅｏｎｎ社製３９５紫外ＬＥＤを用いて光照射した。べたつき（タック）がなくなるまでの光照射時間「タック・フリー・タイム」は３．０秒であった。
【００８２】
「実施例３」
９，１０−ビス（ｎ−プロポキシカルボニルオキシ）アントラセンの添加量を０．４重量部とした以外は実施例１と全く同様にして、光カチオン重合性組成物を調製した。該組成物をポリエステルフィルム（東レ製、商品名：ルミラー）の上にバーコーターを用いて膜厚が３０ミクロンになるように塗布した。ついで、表面からＰｈｏｓｅｏｎｎ社製３９５紫外ＬＥＤを用いて光照射した。べたつき（タック）がなくなるまでの光照射時間「タック・フリー・タイム」は５．０秒であった。
【００８３】
「実施例４」
９，１０−ビス（ｎ−プロポキシカルボニルオキシ）アントラセンの添加量を０．２重量部とした以外は実施例１と全く同様にして、光カチオン重合性組成物を調製した。該組成物をポリエステルフィルム（東レ製、商品名：ルミラー）の上にバーコーターを用いて膜厚が３０ミクロンになるように塗布した。ついで、表面からＰｈｏｓｅｏｎｎ社製３９５紫外ＬＥＤを用いて光照射した。べたつき（タック）がなくなるまでの光照射時間「タック・フリー・タイム」は１３秒であった。
【００８４】
「実施例５」
９，１０−ビス（ｎ−プロポキシカルボニルオキシ）アントラセンの添加量を０．１重量部とした以外は実施例１と全く同様にして、光カチオン重合性組成物を調製した。該組成物をポリエステルフィルム（東レ製、商品名：ルミラー）の上にバーコーターを用いて膜厚が３０ミクロンになるように塗布した。ついで、表面からＰｈｏｓｅｏｎｎ社製３９５紫外ＬＥＤを用いて光照射した。べたつき（タック）がなくなるまでの光照射時間「タック・フリー・タイム」は２３秒であった。
【００８５】
「実施例６」
光カチオン重合性化合物として脂環式エポキシ（ダウ・ケミカル社製、商品名：ＵＶＲ６１０５）１００重量部に対し、アリールスルホニウム塩系光カチオン重合開始剤であるＵＶＩ６９９２を４重量部、光カチオン重合増感剤として、合成例１と同様にして得られた９，１０−ビス（メトキシカルボニルオキシ）アントラセン０．８重量部を混合し、光カチオン重合性組成物を調製した。該組成物をポリエステルフィルム（東レ製、商品名：ルミラー）の上にバーコーターを用いて膜厚が３０ミクロンになるように塗布した。ついで、表面からＰｈｏｓｅｏｎｎ社製３９５紫外ＬＥＤを用いて光照射した。べたつき（タック）がなくなるまでの光照射時間「タック・フリー・タイム」は２．０秒であった。
【００８６】
「実施例７」
９，１０−ビス（メトキシカルボニルオキシ）アントラセンの添加量を０．５重量部とした以外は実施例６と全く同様にして、光カチオン重合性組成物を調製した。該組成物をポリエステルフィルム（東レ製、商品名：ルミラー）の上にバーコーターを用いて膜厚が３０ミクロンになるように塗布した。ついで、表面からＰｈｏｓｅｏｎｎ社製３９５紫外ＬＥＤを用いて光照射した。べたつき（タック）がなくなるまでの光照射時間「タック・フリー・タイム」は４秒であった。
【００８７】
「実施例８」
９，１０−ビス（メトキシカルボニルオキシ）アントラセンの添加量を０．４重量部とした以外は実施例６と全く同様にして、光カチオン重合性組成物を調製した。該組成物をポリエステルフィルム（東レ製、商品名：ルミラー）の上にバーコーターを用いて膜厚が３０ミクロンになるように塗布した。ついで、表面からＰｈｏｓｅｏｎｎ社製３９５紫外ＬＥＤを用いて光照射した。べたつき（タック）がなくなるまでの光照射時間「タック・フリー・タイム」は６．０秒であった。
【００８８】
「実施例９」
９，１０−ビス（メトキシカルボニルオキシ）アントラセンの添加量を０．２重量部とした以外は実施例６と全く同様にして、光カチオン重合性組成物を調製した。該組成物をポリエステルフィルム（東レ製、商品名：ルミラー）の上にバーコーターを用いて膜厚が３０ミクロンになるように塗布した。ついで、表面からＰｈｏｓｅｏｎｎ社製３９５紫外ＬＥＤを用いて光照射した。べたつき（タック）がなくなるまでの光照射時間「タック・フリー・タイム」は１３秒であった。
【００８９】
「実施例１０」
９，１０−ビス（メトキシカルボニルオキシ）アントラセンの添加量を０．１重量部とした以外は実施例６と全く同様にして、光カチオン重合性組成物を調製した。該組成物をポリエステルフィルム（東レ製、商品名：ルミラー）の上にバーコーターを用いて膜厚が３０ミクロンになるように塗布した。ついで、表面からＰｈｏｓｅｏｎｎ社製３９５紫外ＬＥＤを用いて光照射した。べたつき（タック）がなくなるまでの光照射時間「タック・フリー・タイム」は３２秒であった。
【００９０】
「実施例１１」
光カチオン重合性化合物として脂環式エポキシ（ダイセル社製、商品名：セロキサイド２０２１Ｐ）１００重量部に対し、アリールヨードニウム塩系光カチオン重合開始剤であるイルガキュア２５０を２重量部、光カチオン重合増感剤として、合成例６と同様にして得られた９，１０−ビス（ｉ−ブトキシカルボニルオキシ）アントラセン０．８重量部を混合し、光カチオン重合性組成物を調製した。該組成物をポリエステルフィルム（東レ製、商品名：ルミラー）の上にバーコーターを用いて膜厚が３０ミクロンになるように塗布した。ついで、表面からＰｈｏｓｅｏｎｎ社製３９５紫外ＬＥＤを用いて光照射した。べたつき（タック）がなくなるまでの光照射時間「タック・フリー・タイム」は６．０秒であった。
【００９１】
「実施例１２」
９，１０−ビス（ｉ−ブトキシカルボニルオキシ）アントラセンの添加量を０．６重量部とした以外は実施例１1と全く同様にして、光カチオン重合性組成物を調製した。該組成物をポリエステルフィルム（東レ製、商品名：ルミラー）の上にバーコーターを用いて膜厚が３０ミクロンになるように塗布した。ついで、表面からＰｈｏｓｅｏｎｎ社製３９５紫外ＬＥＤを用いて光照射した。べたつき（タック）がなくなるまでの光照射時間「タック・フリー・タイム」は７．０秒であった。
【００９２】
「実施例１３」
９，１０−ビス（i−ブトキシカルボニルオキシ）アントラセンの添加量を０．４重量部とした以外は実施例１１と全く同様にして、光カチオン重合性組成物を調製した。該組成物をポリエステルフィルム（東レ製、商品名：ルミラー）の上にバーコーターを用いて膜厚が３０ミクロンになるように塗布した。ついで、表面からＰｈｏｓｅｏｎｎ社製３９５紫外ＬＥＤを用いて光照射した。べたつき（タック）がなくなるまでの光照射時間「タック・フリー・タイム」は８秒であった。
【００９３】
「実施例１４」
９，１０−ビス（i−ブトキシカルボニルオキシ）アントラセンの添加量を０．３重量部とした以外は実施例１１と全く同様にして、光カチオン重合性組成物を調製した。該組成物をポリエステルフィルム（東レ製、商品名：ルミラー）の上にバーコーターを用いて膜厚が３０ミクロンになるように塗布した。ついで、表面からＰｈｏｓｅｏｎｎ社製３９５紫外ＬＥＤを用いて光照射した。べたつき（タック）がなくなるまでの光照射時間「タック・フリー・タイム」は１９秒であった。
【００９４】
「実施例１５」
９，１０−ビス（i−ブトキシカルボニルオキシ）アントラセンの添加量を０．２重量部とした以外は実施例１１と全く同様にして、光カチオン重合性組成物を調製した。該組成物をポリエステルフィルム（東レ製、商品名：ルミラー）の上にバーコーターを用いて膜厚が３０ミクロンになるように塗布した。ついで、表面からＰｈｏｓｅｏｎｎ社製３９５紫外ＬＥＤを用いて光照射した。べたつき（タック）がなくなるまでの光照射時間「タック・フリー・タイム」は４５秒であった。
【００９５】
「実施例１６」
光カチオン重合性化合物として脂環式エポキシ（ダイセル社製、商品名：セロキサイド２０２１Ｐ）１００重量部に対し、アリールヨードニウム塩系光カチオン重合開始剤であるイルガキュア２５０を２重量部、光カチオン重合増感剤として、合成例１と同様にして得られた９，１０−ビス（メトキシカルボニルオキシ）アントラセン０．８重量部を混合し、光カチオン重合性組成物を調製した。該組成物をポリエステルフィルム（東レ製、商品名：ルミラー）の上にバーコーターを用いて膜厚が３０ミクロンになるように塗布した。ついで、表面からＰｈｏｓｅｏｎｎ社製３９５紫外ＬＥＤを用いて光照射した。べたつき（タック）がなくなるまでの光照射時間「タック・フリー・タイム」は５．０秒であった。
【００９６】
「実施例１７」
９，１０−ビス（メトキシカルボニルオキシ）アントラセンの添加量を０．６重量部とした以外は実施例１６と全く同様にして、光カチオン重合性組成物を調製した。該組成物をポリエステルフィルム（東レ製、商品名：ルミラー）の上にバーコーターを用いて膜厚が３０ミクロンになるように塗布した。ついで、表面からＰｈｏｓｅｏｎｎ社製３９５紫外ＬＥＤを用いて光照射した。べたつき（タック）がなくなるまでの光照射時間「タック・フリー・タイム」は６．０秒であった。
【００９７】
「実施例１８」
９，１０−ビス（メトキシカルボニルオキシ）アントラセンの添加量を０．４重量部とした以外は実施例１６と全く同様にして、光カチオン重合性組成物を調製した。該組成物をポリエステルフィルム（東レ製、商品名：ルミラー）の上にバーコーターを用いて膜厚が３０ミクロンになるように塗布した。ついで、表面からＰｈｏｓｅｏｎｎ社製３９５紫外ＬＥＤを用いて光照射した。べたつき（タック）がなくなるまでの光照射時間「タック・フリー・タイム」は９．０秒であった。
【００９８】
「実施例１９」
９，１０−ビス（メトキシカルボニルオキシ）アントラセンの添加量を０．３重量部とした以外は実施例１６と全く同様にして、光カチオン重合性組成物を調製した。該組成物をポリエステルフィルム（東レ製、商品名：ルミラー）の上にバーコーターを用いて膜厚が３０ミクロンになるように塗布した。ついで、表面からＰｈｏｓｅｏｎｎ社製３９５紫外ＬＥＤを用いて光照射した。べたつき（タック）がなくなるまでの光照射時間「タック・フリー・タイム」は１９秒であった。
【００９９】
「実施例２０」
９，１０−ビス（メトキシカルボニルオキシ）アントラセンの添加量を０．２重量部とした以外は実施例１６と全く同様にして、光カチオン重合性組成物を調製した。該組成物をポリエステルフィルム（東レ製、商品名：ルミラー）の上にバーコーターを用いて膜厚が３０ミクロンになるように塗布した。ついで、表面からＰｈｏｓｅｏｎｎ社製３９５紫外ＬＥＤを用いて光照射した。べたつき（タック）がなくなるまでの光照射時間「タック・フリー・タイム」は６０秒であった。
【０１００】
「比較例１」
実施例１の９，１０−ビス（ｎ−プロポキシカルボニルオキシ）アントラセンを９，１０−ジブトキシアントラセンに代えたこと以外は実施例１と同様にして、光カチオン重合性組成物を調製し、Ｐｈｏｓｅｏｎｎ社製３９５紫外ＬＥＤを照射した。「タック・フリー・タイム」は２．０秒であった。
【０１０１】
「比較例２」
実施例２の９，１０−ビス（ｎ−プロポキシカルボニルオキシ）アントラセンを９，１０−ジブトキシアントラセンに代えたこと以外は実施例２と同様にして、光カチオン重合性組成物を調製し、Ｐｈｏｓｅｏｎｎ社製３９５紫外ＬＥＤを照射した。「タック・フリー・タイム」は１２秒であった。
【０１０２】
「比較例３」
実施例３の９，１０−ビス（ｎ−プロポキシカルボニルオキシ）アントラセンを９，１０−ジブトキシアントラセンに代えたこと以外は実施例３と同様にして、光カチオン重合性組成物を調製し、Ｐｈｏｓｅｏｎｎ社製３９５紫外ＬＥＤを照射した。「タック・フリー・タイム」は２８秒であった。
【０１０３】
「比較例４」
実施例４の９，１０−ビス（ｎ−プロポキシカルボニルオキシ）アントラセンを９，１０−ジブトキシアントラセンに代えたこと以外は実施例４と同様にして、光カチオン重合性組成物を調製し、Ｐｈｏｓｅｏｎｎ社製３９５紫外ＬＥＤを照射した。「タック・フリー・タイム」は９０秒であった。
【０１０４】
「比較例５」
実施例５の９，１０−ビス（ｎ−プロポキシカルボニルオキシ）アントラセンを９，１０−ジブトキシアントラセンに代えたこと以外は実施例５と同様にして、光カチオン重合性組成物を調製し、Ｐｈｏｓｅｏｎｎ社製３９５紫外ＬＥＤを照射した。「タック・フリー・タイム」は２４０秒であった。
【０１０５】
「比較例６」
実施例１１の９，１０−ビス（ｉ−ブトキシカルボニルオキシ）アントラセンを９，１０−ジブトキシアントラセンに代えたこと以外は実施例１１と同様にして、光カチオン重合性組成物を調製し、Ｐｈｏｓｅｏｎｎ社製３９５紫外ＬＥＤを照射した。「タック・フリー・タイム」は７．０秒であった。
【０１０６】
「比較例７」
実施例１２の９，１０−ビス（ｉ−ブトキシカルボニルオキシ）アントラセンを９，１０−ジブトキシアントラセンに代えたこと以外は実施例１２と同様にして、光カチオン重合性組成物を調製し、Ｐｈｏｓｅｏｎｎ社製３９５紫外ＬＥＤを照射した。「タック・フリー・タイム」は１２秒であった。
【０１０７】
「比較例８」
実施例１３の９，１０−ビス（ｉ−ブトキシカルボニルオキシ）アントラセンを９，１０−ジブトキシアントラセンに代えたこと以外は実施例１３と同様にして、光カチオン重合性組成物を調製し、Ｐｈｏｓｅｏｎｎ社製３９５紫外ＬＥＤを照射した。「タック・フリー・タイム」は１１０秒であった。
【０１０８】
「比較例９」
実施例１４の９，１０−ビス（ｉ−ブトキシカルボニルオキシ）アントラセンを９，１０−ジブトキシアントラセンに代えたこと以外は実施例１４と同様にして、光カチオン重合性組成物を調製し、Ｐｈｏｓｅｏｎｎ社製３９５紫外ＬＥＤを照射した。「タック・フリー・タイム」は３００秒であった。
【０１０９】
「比較例１０」
実施例１５の９，１０−ビス（ｉ−ブトキシカルボニルオキシ）アントラセンを９，１０−ジブトキシアントラセンに代えたこと以外は実施例１５と同様にして、光カチオン重合性組成物を調製し、Ｐｈｏｓｅｏｎｎ社製３９５紫外ＬＥＤを照射した。「タック・フリー・タイム」は１０００秒であった。
【０１１０】
実施例１〜実施例１０、比較例１〜比較例５の結果を図１にまとめた。又、実施例１１〜実施例２０、比較例６〜比較例１０の結果を図２にまとめた。
【０１１１】
光カチオン重合開始剤としてアリールスルホニウム塩を用い、本発明の光カチオン重合増感剤である９，１０−ビス（ｎ−プロポキシカルボニルオキシ）アントラセンを用いた実施例１〜５、９，１０−ビス（メトキシカルボニルオキシ）アントラセンを用いた実施例６〜１０と公知の９，１０−ジブトキシアントラセンを用いた比較例１〜５の比較とこれらの結果を図示した図１より明らかなように、光カチオン重合性化合物１００重量部に対して、従来より光カチオン重合増感剤として用いられている公知の９，１０−ジブトキシアントラセンの場合は、その添加量が０．５重量部以下だとタック・フリー・タイムが急激に長くなり、増感効果が十分でないのに対して、本発明の光カチオン重合増感剤である９，１０−ビス（メキシカルボニルオキシ）アントラセン、９，１０−ビス（ｎ−プロポキシカルボニルオキシ）アントラセンの場合は０．５重量部以下という低濃度の添加量においても高い増感効果を示していることが分かる。
【０１１２】
又、光カチオン重合開始剤としてアリールヨードニウム塩を用い、本発明の光カチオン重合増感剤である９，１０−ビス（ｉ−ブトキシカルボニルオキシ）アントラセンを用いた実施例１１〜１５、９，１０−ビス（メトキシカルボニルオキシ）アントラセンを用いた実施例１６〜２０と公知の９，１０−ジブトキシアントラセンを用いた比較例６〜１０の比較とこれらの結果を図示した図２より明らかなように、光カチオン重合性化合物１００重量部に対して、従来より光カチオン重合増感剤として用いられている公知の９，１０−ジブトキシアントラセンの場合は、その添加量が０．５重量部以下だとタック・フリー・タイムが急激に長くなり、増感効果が十分でないのに対して、本発明の光カチオン重合増感剤である９，１０−ビス（ｉ−ブトキシカルボニルオキシ）アントラセン、９，１０−ビス（メトキシカルボニルオキシ）アントラセンの場合は０．５重量部以下という低濃度の添加量においても高い増感効果を示していることが分かる。
【０１１３】
（光カチオン重合における耐マイグレーション性の評価実施例その１）
（実施例２１）
光カチオン重合性化合物として脂環式エポキシ（ダイセル社製セロキサイド２０２１Ｐ）１００部に対し、光カチオン重合増感剤として合成例６と同様の方法で合成した９，１０−ビス（ｉ−ブトキシカルボニルオキシ）アントラセン０．２部を混合し調製した光カチオン重合性組成物をポリエステルフィルム上で膜厚が１２ミクロンになるようにバーコーターを用いて塗布した。次いで、得られた塗布物上に低密度ポリエチレンフィルム（膜厚３０ミクロン）を被せて、暗所で一日間保管したもの、二日間保管したもの、四日間保管したものを、それぞれ保管後、ポリエチレンフィルムを剥がし、ポリエチレンフィルムをアセトンで洗い乾燥した後、フィルムのＵＶスペクトルを測定し、２６０ｎｍの吸光度を測定した。得られた９，１０−ビス（ｉ−ブトキシカルボニルオキシ）アントラセンの吸光度を９，１０−ジブトキシアントラセン換算した。吸光度は、一日保管後０．０１５、二日保管後０．０２５、四日保管後０．０２７であった。
【０１１４】
（実施例２２）
光カチオン重合増感剤として９，１０−ビス（ｉ−ブトキシカルボニルオキシ）アントラセンの代わりに合成例１と同様の方法で合成した９，１０−ビス（メトキシカルボニルオキシ）アントラセンを使用すること以外は実施例２１と同様にして試験した。アセトン洗いしたポリエチレンフィルムの２６０ｎｍの吸光度を測定した結果、９，１０−ビス（メトキシカルボニルオキシ）アントラセンの吸光度を９，１０−ジブトキシアントラセン換算した値は、一日保管後０．０１０、二日保管後０．０２０、四日保管後０．０２０であった。
【０１１５】
（実施例２３）
光カチオン重合増感剤として９，１０−ビス（ｉ−ブトキシカルボニルオキシ）アントラセンの代わりに合成例４と同様の方法で合成した９，１０−ビス（ｎ−プロポキシカルボニルオキシ）アントラセンを使用すること以外は実施例２１と同様にして試験した。アセトン洗いしたポリエチレンフィルムの２６０ｎｍの吸光度を測定した結果、９，１０−ビス（ｎ−プロポキシカルボニルオキシ）アントラセンの吸光度を９，１０−ジブトキシアントラセン換算した値は、一日保管後０．０１２、二日保管後０．０１８、四日保管後０．０２０であった。
【０１１６】
（比較例１１）
光カチオン重合増感剤として９，１０−ビス（ｉ−ブトキシカルボニルオキシ）アントラセンの代わりに９，１０−ジブトキシアントラセンを使用すること以外は評価例２１と同様に調製した。アセトン洗いしたポリエチレンフィルムの２６０ｎｍの吸光度を測定した結果、９，１０−ジブトキシアントラセンの吸光度は、一日保管後０．６０、二日保管後０．７５、四日保管後０．８５であった。
【０１１７】
実施例２１、２２、２３及び比較例１１の結果を表１に示す。
【０１１８】
【表１】
2014148662.tif 000005
【０１１９】
以上の実施例と比較例の結果より、次のことが明らかである。すなわち、実施例２１〜２３と比較例１１とその結果をまとめた表１からわかるように、光カチオン重合性組成物に含まれる本発明の光カチオン重合増感剤は、ポリエチレンフィルムへの移行度合いが極めて低く、耐マイグレーション性が高いことが分かる。一方、公知の光カチオン重合増感剤である９，１０−ジブトキシアントラセンは、同様のテストで、ポリエチレンフィルムへの高い移行性が観測された。
【０１２０】
以上の結果より、本発明の９，１０−ビス（アルコキシカルボニルオキシ）アントラセン化合物は、光カチオン重合において、公知の光カチオン重合増感剤である９，１０−ジブトキシアントラセン化合物と比較して、低濃度で高い光カチオン重合増感能を有するだけでなく、耐マイグレーション性が高い優れた化合物であり、光カチオン重合増感剤として極めて有用な化合物であることが判る。
【図１】
2014148662.tif 000009
【図２】
2014148662.tif 000010